ГЛАЗУРЬ
GLASE

Изобретение касается составов глазурей для нанесения на керамическую плитку, черепицу, изделия декоративно-художественного назначения.
Известна глазурь, содержанная вес.ч.: свинцовый сурик 85; кварцевый песок 15; хромпик 20 [1]. Такая глазурь содержит токсичный компонент - свинцовый сурик.
Задача изобретения состоит в получении экологически безопасной глазури.
Технический результат достигается тем, что глазурь, содержащая кварцевый песок и хромпик, дополнительно включает плавиковый шпат, пиролюзит, мел, кальцинированную соду при следующем соотношении компонентов, вес.ч.: кварцевый песок 50-55; хромпик 2-3; плавиковый шпат 2-3; пиролюзит 2-3; мел 10-15; кальцинированная сода 26,5-28.
В таблице приведены составы глазури.
Компоненты
Содержание, вес.ч., в составах:
1
2
3
Кварцевый песок
50
53
55
Хромпик
3
2,5
2
Плавиковый шпат
2
2,5
3
Пиролюзит
2
2,5
3
Мел
15
13
10
Кальцинированная сода
28
26,5
27
Глазурь получают следующим образом.
Подготавливают и дозируют компоненты, например, согласно выбранному из таблицы составу. Сплавляют при температуре 1400°C в шамотном тигле кварцевый песок, хромпик, плавиковый шпат, пиролюзит, мел, кальцинированную соду. Полученную стекломассу гранулируют в воду, размалывают до полного прохождения через сетку 0056, готовят глазурную суспензию с влажностью 45-49%. Суспензию наносят на поверхность керамических изделий, подсушивают и обжигают при температуре 900°C.
Глазурь экологически безопасна.
Источник информации
1. Алферов Л.Г. Технология росписи. Дерево. Металл. Керамика. Ткани. - Ростов-на-Дону: Феникс, 2000. - С.256.